КЕРАМИЧЕСКАЯ МАССА ДЛЯ ИЗГОТОВЛЕНИЯ ОБЛИЦОВОЧНОЙ ПЛИТКИ
CERAMIC MASS TO MAKE FACING TILES

Изобретение относится к промышленности строительных материалов, в частности к составам керамических масс, которые могут быть использованы для изготовления облицовочной плитки.
Известна керамическая масса, содержащая, мас.%: каолин 70,0-73,0; бентонит 3,0-5,0; лесс 4,0-5,0; плиточный бой 6,0-12,0; фосфорит 8,0-14,0 [1].
Задача изобретения состоит в повышении морозостойкости плитки, полученной из керамической массы.
Технический результат достигается тем, что керамическая масса для изготовления облицовочной плитки, включающая каолин, бентонит, лесс, дополнительно содержит маршалит и волластонит при следующем соотношении компонентов, мас.%: каолин 56,0-58,0; бентонит 7,0-9,0; лесс 7,0-9,0; маршалит 7,0-9,0; волластонит 17,0-21,0.
В составе керамической массы могут быть использованы каолины, бентониты, лессы любых месторождений.
В таблице приведены составы керамической массы.
Таблица
Компоненты
Состав, мас.%:
1
2
3
Каолин
58,0
57,0
56,0
Бетонит
7,0
8,0
9,0
Лесс
9,0
8,0
7,0
Маршалит
9,0
8,0
7,0
Волластонит
17,0
19,0
21,0
Морозостойкость, циклы
120-130
120-130
120-130
Компоненты загружают в шаровую мельницу и проводят их измельчение до остатка 3-4% на сите 008. Затем компоненты смешивают, массу увлажняют до 9-13%. Из полученной керамической массы формуют плитку и при температуре 1150-1200°C проводят ее обжиг. Затем па поверхность плитки наносят слой глазури (возможно ее декорирование керамическими красками) и при температуре 900-950°C проводят второй обжиг.
Источник информации
1. SU 1542933, C04B 33/00, 1990.